Brevet FR3044941A1 (20170616)
REVENDICATIONS1. Procédé de recyclage de l'argent présent dans une cellule photovoltaïque comprenant les étapes successives suivantes : a) broyer la cellule photovoltaïque, de manière à former un broyat contenant des particules d'argent, b) dissoudre l'argent contenu dans le broyat dans une solution contenant : o au moins un liquide ionique, o un médiateur redox, o éventuellement de l'eau, la dissolution conduisant à la formation d'ions argent en solution, c) séparer le broyat de la solution, d) réaliser une électrolyse de la solution pour réduire les ions argent et pour régénérer le médiateur redox.\n<CLM>\1\tProcédé selon la revendication précédente, caractérisé en ce que l'étape de dissolution est réalisée à une température entre 15°C et 80°C, et de préférence de l'ordre de 25°C.\n<CLM>\1\tProcédé selon l'une quelconque des revendications précédents, caractérisé en ce que le médiateur redox est un sel métallique, choisi parmi le fer, le cuivre, le ruthénium, l'argent, l'étain, le cobalt, le vanadium, le chrome, le cobalt, et le manganèse.\n<CLM>\1\tProcédé selon la revendication précédente, caractérisé en ce que le sel métallique est un sel de fer (III) ou un sel de cuivre (II).\n<CLM>\1\tProcédé selon l'une quelconque des revendications précédentes, caractérisé en ce que le liquide ionique est formé d'un cation et d'un anion, le cation étant choisi parmi l'imidazolium, le pyrrolidinium, l'ammonium, le pipéridinium et le phosphonium, 3044941 17 l'anion étant choisi parmi les halogénures, le thiocyanate, le tricyanomethanide et le dicyanamide.\n<CLM>\1\tProcédé selon la revendication précédente, caractérisé en ce que le 5 cation est un imidazolium et en ce que l'anion est un halogénure.\n<CLM>\1\tProcédé selon l'une quelconque des revendications précédentes, caractérisé en ce que la solution est dépourvue de composés soufrés. 10\n<CLM>\1\tProcédé selon l'une quelconque des revendications précédentes, caractérisé en ce que lors de l'étape d), l'électrode négative est en acier inoxydable, en carbone, en titane, en argent ou en un métal noble.\n<CLM>\1\tProcédé selon l'une quelconque des revendications précédentes, 15 caractérisé en ce que lors de l'étape d), l'électrode positive est en acier, en carbone ou en un métal noble.\n<CLM>\1\tProcédé selon l'une quelconque des revendications précédentes, caractérisée en ce que la cellule photovoltaïque est une cellule en silicium 20 cristallin ou en silicium polycristallin.\n<CLM>\1\tProcédé selon l'une quelconque des revendications précédentes, caractérisée en ce que, avant l'étape a), un traitement thermique est réalisé de manière à éliminer les éléments en polymère présents dans la cellule 25 photovoltaïque.\n<CLM>\1\tProcédé selon l'une quelconque des revendications précédentes, caractérisé en ce que, après l'étape a), le broyat est plongé dans une solution acide, ayant un pH allant de 0 à 4, pour dissoudre de l'aluminium présent dans 30 la cellule photovoltaïque et le séparer du broyat. 3044941 18\n<CLM>\1\tProcédé selon la revendication précédente, caractérisé en ce que la température de la solution acide est comprise entre 20°C et 80°C.\n<CLM>\1\tProcédé selon l'une des revendications 12 et 13, caractérisé en ce que le 5 rapport solide/liquide est compris entre 1% et 30%, et de préférence, le rapport solide/liquide est de l'ordre de 10%.\n<CLM>\1\tProcédé selon l'une quelconque des revendications précédentes, caractérisé en ce que le pourcentage de l'eau, dans la solution, par rapport au 10 liquide ionique est inférieur à 50% molaire, et de préférence de l'ordre de 10% molaire.\n<CLM>\1\tProcédé selon l'une quelconque des revendications précédentes, caractérisé en ce que le liquide ionique a une concentration comprise entre 15 0,1mol/L et 10mol/L, de préférence entre 1mol/L et 10mol/L, et encore plus préférentiellement entre 1 mol/L et 5mol/L.\n<CLM>\1\tProcédé selon l'une quelconque des revendications précédentes, caractérisé en ce que la solution comporte deux liquides ioniques, le premier 20 liquide ionique jouant le rôle de support neutre et le second liquide ionique jouant le rôle de complexant.\n<CLM>\1\tProcédé selon la revendication précédente, caractérisé en ce que le premier liquide ionique est du bis(trifluorométhane) sulfonide imide. 25